ПИЛЬНОЕ ПОЛОТНО С ПОЛУЧЕННОЙ ПОРОШКОВОЙ МЕТАЛЛУРГИЕЙ РЕЖУЩЕЙ ЧАСТЬЮ

1. Пильное полотно (1), содержащее
несущее зубья тело (2) и
множество зубьев (3), расположенных на несущем зубья теле (2), причем каждый зуб (3) имеет вершину зуба (8) с режущей кромкой (9), отличающееся тем, что
режущая кромка (9) и по меньшей мере еще одна часть вершины (8) зуба (3) состоит из полученного порошковой металлургией и крупнозернистого отожженного стального сплава с металлоподобными карбидами (16) со средним размером зерна от 2,0 до 4,0 мкм.
2. Пильное полотно (1) по п. 1, отличающееся тем, что металлоподобные карбиды (16) имеют средний размер зерна от 2,3 до 3,9 мкм.
3. Пильное полотно (1) по п. 2, отличающееся тем, что металлоподобные карбиды (16) имеют средний размер зерна по меньшей мере 2,8 мкм.
4. Пильное полотно (1) по п. 1, отличающееся тем, что в качестве стального сплава оно содержит инструментальную или быстрорежущую сталь.
6
5. Пильное полотно (1) по любому из пп. 1-3, отличающееся тем, что в качестве металлоподобных карбидов (16) оно содержит МС-карбиды (18) и МС-карбиды (19).
6
6. Пильное полотно (1) по любому из пп. 1-4, отличающееся тем, что стальной сплав в своей структуре имеет суммарное содержание карбидной фазы в виде МС-карбида (18) и МС-карбида (19) по меньшей мере 7 об.% от структуры.
7. Пильное полотно (1) по п. 5, отличающееся тем, что
6
стальной сплав в своей структуре имеет суммарное содержание карбидной фазы в виде МС-карбида (18) и МС-карбида (19) по меньшей мере 7 об.% от структуры.
8. Пильное полотно (1) по любому из пп. 1-4 или 7, отличающееся тем, что отжиг до крупного зерна осуществлен при температуре по меньшей мере 1100 °C, но по меньшей мере на 10 °C ниже температуры плавления структурной фазы стального сплава с наименьшей температурой плавления.
9. Пильное полотно (1) по п. 6, отличающееся тем, что отжиг до крупного зерна осуществлен при температуре по меньшей мере 1100 °C, но по меньшей мере на 10 °C ниже температуры плавления структурной фазы стального сплава с наименьшей температурой плавления.
10. Пильное полотно (1) по любому из пп. 1-4, 7 или 9, отличающееся тем, что стальной сплав имеет твердость по меньшей мере 60 HRC.
11. Пильное полотно (1) по п. 6, отличающееся тем, что стальной сплав имеет твердость по меньшей мере 60 HRC.
12. Пильное полотно (1) по п. 8, отличающееся тем, что стальной сплав имеет твердость по меньшей мере 60 HRC.
13. Пильное полотно (1) по п. 10, отличающееся тем, что стальной сплав имеет твердость 60-67 HRC.
14. Пильное полотно (1) по п. 11 или 12, отличающееся тем, что стальной сплав имеет твердость 60-67 HRC.
<mrow><mfrac><mrow><mi>M</mi><mi>P</mi><mi>a</mi></mrow><mrow><msqrt><mrow><mi>m</mi><msup><mi>m</mi><mn>3</mn></msup></mrow></msqrt></mrow></mfrac><mo>.</mo></mrow>
15. Пильное полотно (1) по любому из пп. 1-4, 7, 9, 11-13, отличающееся тем, что стальной сплав имеет коэффициент усиления напряжений 13-16
<mrow><mfrac><mrow><mi>M</mi><mi>P</mi><mi>a</mi></mrow><mrow><msqrt><mrow><mi>m</mi><msup><mi>m</mi><mn>3</mn></msup></mrow></msqrt></mrow></mfrac><mo>.</mo></mrow>
16. Пильное полотно (1) по п. 6, отличающееся тем, что стальной сплав имеет коэффициент усиления напряжений 13-16
<mrow><mfrac><mrow><mi>M</mi><mi>P</mi><mi>a</mi></mrow><mrow><msqrt><mrow><mi>m</mi><msup><mi>m</mi><mn>3</mn></msup></mrow></msqrt></mrow></mfrac><mo>.</mo></mrow>
17. Пильное полотно (1) по п. 8, отличающееся тем, что стальной сплав имеет коэффициент усиления напряжений 13-16
18. Пильное полотно (1) по п. 1, отличающееся тем, что зубья (3) имеют соответствующее основание (4) зуба, которое примыкает к несущему зубья телу (2), причем основание (4) зуба состоит, по меньшей мере, частично из того же материала, что и несущее зубья тело (2).
19. Пильное полотно (1) по п. 1 или 18, отличающееся тем, что зубья (3) имеют соответственно в области вершины зуба (8) участок (10) несущей полосы и участок (11) кромочной проволоки, причем участок (11) кромочной проволоки состоит из полученного порошковой металлургией и крупнозернистого отожженного стального сплава и образует режущую часть (13).
20. Пильное полотно (1) по п. 19, отличающееся тем, что участок (11) кромочной проволоки соединен с участком (10) несущей полосы, в частности, приварен без использования присадок.
21. Пильное полотно (1) по п. 1 или 18, отличающееся тем, что каждый зуб (3) в зоне вершины зуба (8) имеет вставку (15) из полученного порошковой металлургией и крупнозернистого отожженного стального сплава, который образует режущую часть (13).
22. Пильное полотно (1) по п. 21, отличающееся тем, что вставка (15) соединена с основанием (4) зуба без использования
присадок, в частности, приварена.
23. Пильное полотно (1) по п. 1, отличающееся тем, что стальной сплав имеет следующий состав, мас. %:
Углерод
0,8-1,4
Хром
3,5-5,0
Молибден
0,1-10,0
Ванадий
0,8-10,5
Вольфрам
0,1-10,0
Кобальт
1,0-12,0
24. Пильное полотно (1) по п. 1, отличающееся тем, что пильное полотно (1) является пильной лентой, в частности, для пиления металла.
6
25. Пильное полотно (1) по п. 5, отличающееся тем, что стальной сплав содержит металлоподобные карбиды (16), в частности, МС-карбиды (18) и МС-карбиды (19), которые в матрице (17) имеют содержание углерода 0,45-0,75 мас. %.